(57)【要約】  耐焼付き性、耐隙間腐食性及び耐暴露腐食性に優れためっき皮膜を形成するための管用ねじ継手用めっき液を提供する。本実施形態の管用ねじ継手用のめっき液は、シアン化合物を含有せず、ピロリン酸銅と、ピロリン酸スズと、ピロリン酸亜鉛と、金属錯化剤としてのピロリン酸塩と、４０ｇ／Ｌ以下（０を含まない）の硫黄含有化合物とを含有する。硫黄含有化合物は、化学式（１）で定義されるメルカプト化合物及びスルフィド化合物、メルカプト化合物のジスルフィド結合による二量体、及びこれらの塩類の１種又は２種以上である。  ＲＳ−（ＣＨＸ1）m−（ＣＨＸ2）n−ＣＨＸ3Ｘ4  （１）  ここで、ｍ、ｎは、１又は０の整数である。Ｘ1、Ｘ2、Ｘ3及びＸ4は、水素、ＯＨ、ＮＨ2、ＳＯ3Ｈ及びＣＯ2Ｈのいずれかである。ただし、Ｘ1、Ｘ2、Ｘ3及びＸ4のいずれもが水素であることはない。Ｒは水素、メチル基及びエチル基のいずれかである。【特許請求の範囲】
【請求項１】
管用ねじ継手用めっき液であって、シアン化合物を含有せず、
ピロリン酸銅と、
ピロリン酸スズと、
ピロリン酸亜鉛と、
金属錯化剤としてのピロリン酸塩と、
化学式（１）で定義されるメルカプト化合物及びスルフィド化合物、前記メルカプト化合物のジスルフィド結合による二量体、及びこれらの塩類の１種又は２種以上であって、４０ｇ／Ｌ以下（０を含まない）の硫黄含有化合物とを含有する、管用ねじ継手用めっき液。
ＲＳ−（ＣＨＸ1）m−（ＣＨＸ2）n−ＣＨＸ3Ｘ4  （１）
ここで、ｍ、ｎは、１又は０の整数である。Ｘ1、Ｘ2、Ｘ3及びＸ4は、水素、ＯＨ、ＮＨ2、ＳＯ3Ｈ及びＣＯ2Ｈのいずれかである。ただし、Ｘ1、Ｘ2、Ｘ3及びＸ4のいずれもが水素であることはない。Ｒは水素、メチル基及びエチル基のいずれかである。
【請求項２】
請求項１に記載の前記めっき液を準備する工程と、
前記めっき液を用いて、管用ねじ継手のピン又はボックスに対して電気めっき処理を実施して、前記ピン又は前記ボックスに、Ｃｕ−Ｓｎ−Ｚｎ合金めっき皮膜を形成する工程とを備える、管用ねじ継手の製造方法。
【発明の詳細な説明】
【技術分野】
【０００１】
本発明は、めっき液に関し、さらに詳しくは、管用ねじ継手用めっき液及びそのめっき液を用いた管用ねじ継手の製造方法に関する。
【背景技術】
【０００２】
油田や天然ガス田に使用される鋼管（油井管（ＯＣＴＧ）と称される）は十数メートルの単位長を有する。鋼管同士はねじ継手により連結され、油井管の全長は数千メートルにもなる。【０００３】
管用ねじ継手はＴ＆Ｃ（Ｔｈｒｅａｄｅｄ  ａｎｄ  Ｃｏｕｐｌｅｄ）型と、インテグラル型とに分類される。【０００４】
Ｔ＆Ｃ型の管用ねじ継手は、２つの鋼管の端部に形成された２つのピンと、鋼管より一回り外径の大きな短管のカップリングの両端に形成された２つのボックスとを含む。各ピンは雄ねじが形成された外面を有する。各ボックスは雌ねじが形成された内面を有する。各ピンが各ボックスに挿入され、ねじ締めされる。つまり、Ｔ＆Ｃ型の管用ねじ継手では、カップリングを介して２つの鋼管が接続される。【０００５】
一方、インテグラル型の管用ねじ継手は、第１鋼管の端に形成されたボックスと、第２鋼管の端に形成されたピンとを含む。第１鋼管のボックスに第２鋼管のピンが挿入され、ねじ締めされて、第１及び第２鋼管は互いに連結される。要するに、インテグラル型の管用ねじ継手では、第１鋼管が第２鋼管に直接連結される。インテグラル型の管用ねじ継手を利用すれば、カップリングは不要である。従って、カップリングの肉厚分の外側へのはみ出しがなく、外側にある鋼管の内面と干渉しない。そのため、インテグラル型の管用ねじ継手は、水平掘削など特殊用途に使用される。【０００６】
一般的に、管用ねじ継手には、接続された鋼管の自重による軸方向の引張力に耐えること、及び、内外の流体の圧力に耐えることが要求される。【０００７】
管用ねじ継手にはさらに、耐焼付き性が要求される。具体的には、ケーシング（大径サイズ）では４回以上、チュービング（小径サイズ）では１０回以上の繰り返し使用によっても良好な耐焼付き性が要求される。従来、耐焼付き性を高めるため、管用ねじ継手のピン又はボックスの接触表面には、銅めっき皮膜が形成されたり、リン酸塩処理等の表面処理が実施される。ここで、接触表面は、ピン及びボックスが互いに接触する表面部分であって、ねじが形成されているねじ部と、ねじが形成されていないねじ無し金属接触部とを含む。シール部は、ねじ無し金属接触部に相当する。【０００８】
耐焼付き性をさらに高めるために、ねじ締め（メイクアップ）前にピン又はボックスの接触表面にドープが塗布される。ドープとは、Ｐｂ等の重金属を含有するコンパウンドグリスである。【０００９】
しかしながら、重金属は環境に影響を与える可能性があるため、重金属を含有するドープの使用は制限されつつある。そのため、最近では、Ｐｂ、Ｚｎ及びＣｕ等の重金属を含有しないドープ（グリーンドープと称する）が開発されている。しかしながら、グリーンドープは従来のドープよりも耐焼付き性が低い。【００１０】
ドープを使用せずに耐焼付き性を高める技術として、１）フッ素樹脂の粉末をめっき皮膜に分散混合する方法、２）スパッタリングにより潤滑性保護皮膜を形成する方法、及び、３）コンパウンドグリスの代わりに固体潤滑皮膜を用いる方法、等が提案されている。しかしながら、これらの技術では、従来のドープと比較して、耐焼付き性が低い。【００１１】
特開２００３−７４７６３号公報（特許文献１）及び特開２００８-２１５４７３号公報（特許文献２）は、耐焼付き性（耐ゴーリング性）に優れた管用ねじ継手を提案する。特許文献１では、管用ねじ継手のうち、ねじ部とねじ無し金属接触部にＣｕ-Ｓｎ合金層を形成する。さらに、特許文献２では、ねじ部とねじ無し金属接触部にＣｕ-Ｚｎ-Ｍ１合金層（Ｍ１は、Ｓｎ、Ｂｉ及びＩｎから選ばれた１種又は２種以上の元素）を形成する。
【先行技術文献】
【特許文献】
【００１２】
【特許文献１】特開２００３−７４７６３号公報
【特許文献２】特開２００８−２１５４７３号公報
【００１３】
しかしながら、特許文献１では、ピンとボックスとの界面（めっき皮膜が形成された表面とめっき皮膜が形成されていない表面との接触面）で腐食（隙間腐食）が発生しやすい。特に、グリーンドープ又は固体潤滑剤が利用された場合、隙間腐食が発生しやすい。特許文献２では、隙間腐食は抑制される。しかしながら、鋼管を連結することなく長期間保管する場合、その環境によって、めっき皮膜の欠陥（ポロシティ）を通じて点錆が発生する場合がある。つまり、暴露腐食が発生する場合がある。
【発明の概要】
【００１４】
本発明の目的は、耐焼付き性、耐隙間腐食性及び耐暴露腐食性に優れためっき皮膜を形成するための管用ねじ継手用めっき液、及び、そのめっき液を用いた管用ねじ継手の製造方法を提供することである。
【００１５】
本実施形態のめっき液は、管用ねじ継手用めっき液である。めっき液は、シアン化合物を含有せず、ピロリン酸銅と、ピロリン酸スズと、ピロリン酸亜鉛と、金属錯化剤としてのピロリン酸塩と、４０ｇ／Ｌ以下（０を含まない）の硫黄含有化合物とを含有する。硫黄含有化合物は、化学式（１）で定義されるメルカプト化合物、スルフィド化合物、メルカプト化合物のジスルフィド結合による二量体、及びこれらの塩類の１種又は２種以上である。
ＲＳ−（ＣＨＸ1）m−（ＣＨＸ2）n−ＣＨＸ3Ｘ4  （１）
ここで、ｍ、ｎは、１又は０の整数である。Ｘ1、Ｘ2、Ｘ3及びＸ4は、水素、ＯＨ、ＮＨ2、ＳＯ3Ｈ及びＣＯ2Ｈのいずれかである。ただし、Ｘ1、Ｘ2、Ｘ3及びＸ4のいずれもが水素であることはない。Ｒは水素、メチル基及びエチル基のいずれかである。
【００１６】
本実施形態による管用ねじ継手の製造方法は、上記のめっき液を準備する工程と、上記めっき液を用いて、管用ねじ継手のピン又はボックスに対して電気めっき処理を実施して、ピン又はボックスに、Ｃｕ−Ｓｎ−Ｚｎ合金めっき皮膜を形成する工程とを備える。
【００１７】
本実施形態のめっき液を用いて製造された管用ねじ継手は、耐焼付き性、耐隙間腐食性及び耐暴露腐食性に優れる。
【発明を実施するための形態】
【００１８】
本発明者らは、管用ねじ継手での焼付き、及び腐食の発生メカニズムについて調査し、その対策について検討した。その結果、本発明者らは次の知見を得た。
【００１９】
管用ねじ継手でねじ締め（メイクアップ）とねじ戻し（ブレイクアウト）とを繰り返す場合、ピン及びボックスの接触表面同士が接触して摺動する。この場合、変形抵抗により、接触表面が発熱する。このとき、接触表面の一部の温度が局所的に融点以上に上昇する場合がある。融点以上に温度が上昇した表面部分において、金属同士が融着し、焼付きが発生する。
【００２０】
管用ねじ継手において、接触表面部分の融点が高く、かつ、硬度が高い場合、変形抵抗が小さい。この場合、優れた耐焼付き性が得られる。ピン又はボックスの接触表面に形成されるめっき皮膜が金属間化合物であれば、めっき皮膜の硬さ及び融点が高くなる。そのため、優れた耐焼付き性が得られる。
【００２１】
一方、特許文献１のＣｕ−Ｓｎ合金めっき皮膜において、隙間腐食は次の理由で発生すると考えられる。電気化学的に、ＦｅはＣｕよりも卑な金属である。そのため、Ｃｕ−Ｓｎ合金めっき皮膜が管用ねじ継手の表面に形成された場合、めっき皮膜中のＣｕと、Ｃｕと接する卑な鋼（Ｆｅ）との間でミクロガルバニックセルが形成される。そのため、めっき皮膜と接触する非めっき部分（Ｆｅ）で腐食（隙間腐食）が発生する。
【００２２】
隙間腐食を抑制するために、Ｃｕ−Ｓｎ合金に、Ｆｅよりも卑な金属を含有する。具体的には、Ｃｕ−Ｓｎ合金にＺｎを含有し、Ｃｕ−Ｓｎ−Ｚｎ合金めっき皮膜にする。この場合、隙間腐食の発生は抑制される。
【００２３】
特許文献２においても、Ｃｕ−Ｓｎ−Ｚｎ合金めっき皮膜が開示されている。しかしながら、特許文献２では、Ｃｕ−Ｓｎ−Ｚｎ合金めっき皮膜を形成する場合、シアン化合物を含む水溶液からなるめっき液（以下、シアン化合物めっき液という）が使用される。
【００２４】
シアン化合物めっき液では、Ｃｕをシアン化合物で錯化して、金属錯体を形成する。Ｃｕを金属錯体とすることにより、Ｃｕの析出電位を卑にシフトさせることができる。そのため、電気めっき処理において、Ｃｕだけが過剰に析出することなく、析出電位が卑なＺｎとともに、適切な量のＣｕが析出（共析）する。その結果、Ｃｕ−Ｓｎ−Ｚｎ合金めっき皮膜が形される。
【００２５】
しかしながら、シアン化合物によるめっき液を用いてＣｕ−Ｓｎ−Ｚｎ合金めっき皮膜を形成する場合、保管環境、保管期間等により、Ｃｕ−Ｓｎ−Ｚｎ合金めっき皮膜上に点錆が発生する場合がある。つまり、このＣｕ−Ｓｎ−Ｚｎ合金めっき皮膜では、耐暴露腐食性が高いとはいえない。点錆が発生するメカニズムは次のとおりと考えられる。シアン化合物を利用した場合、電気めっき処理での電流効率が低下する。電気めっき処理では、金属の析出反応とともに水素が発生する。シアン化合物を利用した電気めっき処理では、電気量の多くが水素の発生に利用される。そのため、発生した水素により、めっき皮膜中に微細な空孔欠陥（ポロシティ）が形成される。ポロシティが連結すれば、酸素が、めっき皮膜の外面からポロシティを介してめっき皮膜内に浸入し、めっき皮膜下の鋼材（Ｆｅ）に至る。この場合、点錆が発生する。
【００２６】
さらに、シアン化合物のめっき液は、酸性の液と混合された場合、有毒な青酸ガスを発生する。電気めっき処理においては一般的に、めっき皮膜を形成する前に、非常に薄いめっき皮膜（Ｎｉめっき皮膜等）が形成される。この処理をストライク処理という。ストライク処理を実施して薄膜のめっき皮膜が形成されれば、その後の電気めっき処理により形成されるめっき皮膜の鋼材への密着性が高まる。ストライク処理に用いられるめっき液（ストライク液）は、酸性の液体である。
【００２７】
Ｔ＆Ｃ型の管用ねじ継手の場合、ストライク液がたまるストライク槽、水洗用の水槽、及びめっき液がたまるめっき槽がそれぞれ準備される。ボックスが形成されたカップリングをストライク槽に浸漬してストライク処理を実施する。次に、ストライク処理後のボックスを水槽に浸漬して、水洗する。水洗により、酸性のストライク液はカップリングからほぼ完全に除去される。そのため、次工程の電気めっき処理で使用するめっき槽にシアン化合物が含まれていても、青酸ガスは発生しない。
【００２８】
Ｔ＆Ｃ型の管用ねじ継手のカップリングは短管であるため、槽に浸漬できる。しかしながら、インテグラル型の管用ねじ継手の場合、ピン又はボックスを浴槽に浸漬することは困難である。インテグラル型の管用ねじ継手の全長は通常、数十メートルに及ぶからである。したがって、インテグラル型の管用ねじ継手のピン又はボックスにめっき皮膜を形成する場合、上述の方法とは異なる他の方法で電気めっき処理が実施される。
【００２９】
たとえば、インテグラル型の管用ねじ継手の電気めっき処理は、次の方法で実施される。インテグラル型の管用ねじ継手のピン又はボックスに、密閉可能なカプセルを取り付ける。そして、カプセル内にストライク液を供給してストライク処理を実施する。次に、カプセル内のストライク液を排出する。ストライク液を排出後、カプセルにめっき液を供給し、電気めっき処理を実施する。
【００３０】
このような工程により電気めっき処理を実施する場合、カプセル内に残存したストライク液とめっき液とが混合してしまう場合があり得る。この場合、青酸ガスが発生し得る。したがって、シアン化合物を含有するめっき液を利用するのは好ましくない。
【００３１】
本発明者らは、シアン化合物を含まず、かつ、耐暴露腐食性に優れたＣｕ−Ｓｎ−Ｚｎ合金めっき皮膜を形成可能なめっき液を検討した。その結果、本発明者らは次の知見を得た。
【００３２】
ピロリン酸塩を主成分としたアルカリ水溶液と還元性の高い硫黄含有化合物とを含有するめっき液を利用すれば、シアン化合物を含有しなくても、Ｃｕ−Ｓｎ−Ｚｎ合金めっき皮膜が形成可能である。
【００３３】
このめっき液で電気めっき処理を実施した場合、水素の発生が抑制される。具体的には、シアン化合物を含有するめっき液で電気めっき処理を実施した場合、電流効率は約３０％である。この場合、めっき電流の約７０％が水素発生に利用されている。一方、上述のピロリン酸塩及び高還元性硫黄含有化合物を含有するめっき液で電気めっき処理を実施した場合、電流効率は約８０％である。したがって、このめっき液で形成されたＣｕ−Ｓｎ−Ｚｎ合金めっき皮膜中のポロシティは少ない。そのため、点錆の発生が抑制され、優れた耐暴露腐食性が得られる。さらに、Ｃｕ−Ｓｎ−Ｚｎ合金めっき皮膜中のポロシティが少ないため、高い硬度を有する。そのため、耐焼付き性も高くなる。
【００３４】
以上の知見に基づいて完成された管用ねじ継手用めっき液は、シアン化合物を含有せず、ピロリン酸銅と、ピロリン酸スズと、ピロリン酸亜鉛と、金属錯化剤としてのピロリン酸塩と、４０ｇ／Ｌ以下（０を含まない）の硫黄含有化合物とを含有する。硫黄含有化合物は、化学式（１）で定義されるメルカプト化合物、スルフィド化合物、メルカプト化合物のジスルフィド結合による二量体、及びこれらの塩類の１種又は２種以上である。
ＲＳ−（ＣＨＸ1）m−（ＣＨＸ2）n−ＣＨＸ3Ｘ4  （１）
ここで、ｍ、ｎは、１又は０の整数である。Ｘ1、Ｘ2、Ｘ3及びＸ4は、水素、ＯＨ、ＮＨ2、ＳＯ3Ｈ及びＣＯ2Ｈのいずれかである。ただし、Ｘ1、Ｘ2、Ｘ3及びＸ4のいずれもが水素であることはない。Ｒは水素、メチル基及びエチル基のいずれかである。
【００３５】
本実施形態のめっき液を利用して電気めっき処理を実施した場合、水素の発生が抑制される。そのため、電気めっき処理により形成されたＣｕ−Ｓｎ−Ｚｎ合金めっき皮膜内のポロシティ量が抑えられる。その結果、点錆の発生が抑制され、耐暴露腐食性に優れる。Ｃｕ−Ｓｎ−Ｚｎ合金めっき皮膜はさらに、耐隙間腐食性に優れる。さらに、Ｃｕ−Ｓｎ−Ｚｎ合金めっき皮膜内のポロシティ量は少ないため、Ｃｕ−Ｓｎ−Ｚｎ合金めっき皮膜の硬さは高く、耐焼付き性に優れる。さらに、本実施形態のめっき液はシアン化合物を含有しなくてもＣｕ−Ｓｎ−Ｚｎ合金めっき皮膜を形成できる。そのため、めっき処理において青酸ガスが発生する可能性がない。
【００３６】
本実施形態による管用ねじ継手の製造方法は、上記のめっき液を準備する工程と、上記めっき液を用いて、管用ねじ継手のピン又はボックスに対して電気めっきを実施して、ピン又はボックスに、Ｃｕ−Ｓｎ−Ｚｎ合金めっき皮膜を形成する工程とを備える。
【００３７】
以下、本実施形態の管用ねじ継手用めっき液及びそのめっき液を用いた管用ねじ継手の製造方法を詳述する。
【００３８】
［めっき液］
本実施形態のめっき液は、管用ねじ継手のピン又はボックスに対する電気めっき処理に利用される。めっき液は、シアン化合物を含有せず、ピロリン酸銅、ピロリン酸スズ及びピロリン酸亜鉛と、金属錯化剤と、添加剤と、溶媒とを含有する。本実施形態において、溶媒は水である。
【００３９】
［ピロリン酸銅、ピロリン酸スズ、及び、ピロリン酸亜鉛］
ピロリン酸銅、ピロリン酸スズ、及びピロリン酸亜鉛は、Ｃｕ−Ｓｎ−Ｚｎ合金めっき皮膜を形成するために必須の化合物である。めっき液中のピロリン酸銅含有量の好ましい下限は銅換算で１ｇ／Ｌであり、さらに好ましくは３ｇ／Ｌである。ピロリン酸銅含有量の好ましい上限は銅換算で５０ｇ／Ｌであり、さらに好ましくは１５ｇ／Ｌである。
【００４０】
めっき液中のピロリン酸スズ含有量の好ましい下限は錫換算で０．５ｇ／Ｌであり、さらに好ましくは２ｇ／Ｌである。めっき浴中のピロリン酸スズ含有量の好ましい上限は錫換算で５０ｇ／Ｌであり、さらに好ましくは１４ｇ／Ｌである。
【００４１】
めっき液中のピロリン酸亜鉛含有量の好ましい下限は亜鉛換算で０．５ｇ／Ｌであり、さらに好ましくは１ｇ／Ｌである。めっき液中のピロリン酸亜鉛含有量の好ましい上限は亜鉛換算で５０ｇ／Ｌであり、さらに好ましくは２０ｇ／Ｌである。
【００４２】
［金属錯化剤］
添加剤の作用効果を高めるために、めっき液はさらに、金属錯化剤としてのピロリン酸塩を含有する。金属錯化剤としてのピロリン酸塩はたとえば、ピロリン酸ナトリウム、ピロリン酸カリウム、ピロリン酸アンモニウム、又は、これらの混合物である。
【００４３】
めっき液中の金属錯化剤としてのピロリン酸塩の好ましい含有量は、Ｐ比で６〜１５である。Ｐ比のより好ましい上限は１０であり、さらに好ましい上限は９である。ここで、Ｐ比は次の式（Ａ）で定義される。
Ｐ比＝めっき液中の金属錯化剤及び銅、スズ、亜鉛金属塩としてのピロリン酸塩中のＰ2Ｏ7の質量／めっき液中の銅、スズ及び亜鉛金属の質量  （Ａ）
【００４４】
［硫黄含有化合物］
めっき液はさらに、添加剤として高還元性の硫黄含有化合物を含有する。硫黄含有化合物は、化学式（１）で定義されるメルカプト化合物及びスルフィド化合物、メルカプト化合物のジスルフィド結合による二量体、及びこれらの塩類の１種又は２種以上を含有する。
ＲＳ−（ＣＨＸ1）m−（ＣＨＸ2）n−ＣＨＸ3Ｘ4  （１）
ここで、ｍ、ｎは、１又は０の整数である。Ｘ1、Ｘ2、Ｘ3及びＸ4は、水素、ＯＨ、ＮＨ2、ＳＯ3Ｈ及びＣＯ2Ｈのいずれかである。ただし、Ｘ1、Ｘ2、Ｘ3及びＸ4のいずれもが水素であることはない。Ｒは水素、メチル基及びエチル基のいずれかである。
【００４５】
硫黄含有化合物はたとえば、メルカプト酢酸、２−メルカプトプロピオン酸、２−アミノエタンチオール、２−メルカプトエタノール、１−チオグリセロール、メルカプトプロパンスルホン酸、ビス（３−スルホプロピル）ジスルフィド、メルカプトコハク酸、システイン、シスチン、メチオニン等である。硫黄含有化合物は、これらの化合物の組み合わせであってもよい。
【００４６】
上記高還元性の硫黄含有化合物は、卑な金属であるＺｎの共析を可能とするとともに、電気めっき処理中の水素の発生を抑制し、めっき皮膜中のポロシティ量を低減する。めっき液中の高還元性の硫黄含有化合物の含有量が高すぎれば、Ｃｕ−Ｓｎ−Ｚｎ合金めっき皮膜が形成されにくく、不めっき部が生じる場合がある。したがって、めっき液中の硫黄含有化合物の好ましい上限は４０ｇ／Ｌである。めっき浴中の硫黄含有化合物の好ましい下限は０．０１ｇ／Ｌである。
【００４７】
［界面活性剤］
めっき液はさらに、界面活性剤を含有してもよい。界面活性剤は、電気めっき処理中に発生した水素ガスを鋼材表面及びめっき皮膜から外部に排出しやすくする。めっき浴中の界面活性剤の好ましい含有量は０．０００１ｇ／Ｌ〜１０ｇ／Ｌである。
【００４８】
本実施形態のめっき液はシアン化合物を含有しない。上記めっき液は、シアン化合物を含有していないものの、電気めっき処理により、Ｃｕ−Ｓｎ−Ｚｎ合金めっき皮膜を形成することができる。
【００４９】
［管用ねじ継手の製造方法］
上述のめっき液を用いた管用ねじ継手の製造方法は次のとおりである。初めに、上述のめっき液を準備する。次に、管用ねじ継手のピン又はボックスの接触表面に対して、上記めっき液を用いた電気めっき処理を実施する。電気めっき処理方法は特に限定されない。管用ねじ継手がＴ＆Ｃ型である場合、上述のめっき槽を用いて電気めっき処理を実施すればよい。また、インテグラル型の管用ねじ継手である場合、上述のカプセルを用いて電気めっき処理を実施してもよいし、他の方法で電気めっき処理を実施してもよい。電気めっき処理前にストライク処理を実施してもよい。以上の製造工程により、管用ねじ継手が製造される。電気めっき処理の条件（浴温、めっき液のｐＨ、電流密度等）は周知の方法で適宜設定されれば、特に限定されない。電気めっき処理前に、脱脂又は酸洗等の前処理が実施されてもよい。
【００５０】
［管用ねじ継手に形成されためっき皮膜］
上述の製造方法により製造された管用ねじ継手は、ピン又はボックスに形成されたＣｕ−Ｓｎ−Ｚｎ合金めっき皮膜を含む。Ｃｕ−Ｓｎ−Ｚｎ合金めっき皮膜は、Ｃｕと、Ｓｎと、Ｚｎとを含有し、残部は不純物からなる。Ｃｕ−Ｓｎ−Ｚｎめっき皮膜中の好ましいＣｕ含有量は４０〜７０質量％であり、好ましいＳｎ含有量は２０〜５０質量％であり、好ましいＺｎ含有量は２〜２０質量％である。
【００５１】
Ｃｕ−Ｓｎ−Ｚｎ合金めっき皮膜の好ましい厚さは３０〜４０μｍである。上述のとおり、Ｃｕ−Ｓｎ−Ｚｎ合金めっき皮膜の下には、Ｎｉめっき皮膜が形成されていてもよいし、Ｎｉめっき皮膜に代えて、Ｃｕめっき皮膜が形成されていてもよい。
【００５２】
上記製造方法により製造されたＣｕ−Ｓｎ−Ｚｎ合金めっき皮膜では、従来のシアン化合物を含有するめっき液で製造されたＣｕ−Ｓｎ−Ｚｎ合金めっき皮膜と比較して、ポロシティ含有量が低い。そのため、上記製造方法で製造されたＣｕ−Ｓｎ−Ｚｎ合金めっき皮膜を有する管用ねじ継手では、点錆が発生しにくく、優れた耐暴露腐食性が得られる。さらに、ポロシティ含有量が低いため、Ｃｕ−Ｓｎ−Ｚｎ合金めっき皮膜の硬さが高く、耐焼付き性に優れる。さらに、Ｃｕ−Ｓｎ−Ｚｎ合金めっき皮膜は、Ｃｕ−Ｓｎ合金めっき皮膜と比較して、耐隙間腐食性に優れる。
【００５３】
Ｃｕ−Ｓｎ−Ｚｎ合金めっき皮膜を有する管用ねじ継手同士をねじ締め（メイクアップ）する場合、ピン又はボックスの接触表面には、周知の潤滑皮膜が形成される。潤滑皮膜は、粘稠液体又は半固体の潤滑皮膜であってもよいし、固体潤滑皮膜であってもよい。また、下層の固体潤滑皮膜と上層の粘稠液体又は半固体の二層構造の潤滑皮膜であってもよいし、固体粉末を含有する潤滑皮膜であってもよい。固体粉末は潤滑効果を発揮する公知の物質であれば特に限定されるものではない。固体粉末はたとえば、黒鉛、ＭｏＳ2（二硫化モリブデン）、ＷＳ2（二硫化タングステン）、ＢＮ（窒化ボロン）、ＰＴＦＥ（ポリテトラフルオロエチレン）、ＣＦ（フッ化炭素）、ＣａＣＯ3（炭酸カルシウム）等である。
【００５４】
本実施形態の製造方法で製造された管用ねじ継手は、従来の重金属を含むドープを利用する代わりに、上記の潤滑皮膜を利用しても、優れた耐焼付き性を示す。
【実施例】
【００５５】
表１に示す試験番号１〜８のめっき液を用いて、管用ねじ継手にめっき皮膜を形成した。得られためっき皮膜の均一性、耐焼付き性、隙間腐食性及び暴露防食性を調査した。【００５６】
【表１】
2015174095.tif 000002
【００５７】
はじめに、複数の継目無鋼管を製造した。各継目無鋼管の化学組成は、１３質量％のＣｒを含有した。各継目無鋼管の外径は２４４．５ｍｍであり、肉厚は１３．８４ｍｍであり、長さは１２００ｍｍであった。試験番号１〜７では、各鋼管の一方の管端内面に対して雌ねじ加工を実施してボックスを形成し、反対側の他方の管端外面に対して雄ねじ加工を実施してピンを形成してインテグラル型の管用ねじ継手を製造した。【００５８】
試験番号８では、Ｔ＆Ｃ型の管用ねじ継手のカップリングを準備した。カップリングの両端内面は雌ねじ加工が実施され、ボックスが形成された。カップリングの外径は２６７．２ｍｍ、肉厚は２４．０ｍｍ、長さは３３５ｍｍであった。【００５９】
［めっき液の準備］
めっき液は、次の４種類を準備した。
（Ａ−１）溶液：
・ピロリン酸スズ：スズ換算で１０ｇ／Ｌ
・ピロリン酸銅：銅換算で１０ｇ／Ｌ
・ピロリン酸亜鉛：亜鉛換算で１０ｇ／Ｌ
・ピロリン酸ナトリウム：３００ｇ／Ｌ
・Ｐ比＝７．７
（Ｃ−１）溶液：
・メタンスルホン酸スズ：スズ換算で１５ｇ／Ｌ
・メタンスルホン酸銅：銅換算で１５ｇ／Ｌ
・硫酸：１８０ｇ／Ｌ、
（Ｅ−１）溶液：
・硫酸銅：２５０ｇ／Ｌ
・硫酸：１１０ｇ／Ｌ
（Ｆ−１）溶液（日本化学産業株式会社製）：
・Ｓｎ：８．５ｇ／Ｌ
・Ｃｕ：２３．０ｇ／Ｌ
・Ｚｎ：０．７ｇ／Ｌ
・シアン化ナトリウム：１９．０ｇ／Ｌ
・苛性ソーダ：１３．０ｇ／Ｌ【００６０】
（Ａ−１）溶液は、本実施形態のめっき液の組成の範囲内であった。（Ｃ−１）溶液及び（Ｅ−１）溶液は硫酸を主成分とする硫酸浴であった。（Ｆ−１）溶液はシアン化合物を含有するシアン浴であった。【００６１】
各溶液に表１に示す添加剤及び界面活性剤を添加した。試験番号１〜２及び試験番号４〜５は、両性界面活性剤として花王株式会社製の商品名アンヒトール２４Ｂを用いた。試験番号３は、両性界面活性剤として川研ファインケミカル株式会社製の商品名ソフタゾリンＬＰＢを用いた。試験番号６は、非イオン界面活性剤としてポリオキシエチレンノニルエーテルを用いた。試験番号１〜５（（Ａ−１）溶液）はさらに、ｐＨを８に調整し、めっき液を得た。ｐＨの調整には、試験番号１及び試験番号３〜５にはポリリン酸を、試験番号２にはオルトリン酸を使用した。【００６２】
［電気めっき処理］
試験番号１〜７は、表１に示すめっき液を用いて、インテグラル型の管用ねじ継手のボックスに対して電気めっき処理を実施した。具体的には、管用ねじ継手のボックスに対して、密閉可能なカプセルを被せた。カプセル内にめっき液を充填して、電気めっき処理を実施した。試験番号１〜７の浴温は３５℃とした。めっき時間は表１に示すとおりであった。【００６３】
試験番号８は、表１に示すめっき液を用いて、Ｔ＆Ｃ型の管用ねじ継手のカップリングに対して電気めっき処理を実施した。具体的には、めっき浴にカップリングを浸漬して、電気めっき処理を実施した。浴温は４５℃であった。めっき時間は表１に示すとおりであった。【００６４】
得られためっき皮膜の化学組成を、ＥＤＸ（エネルギー分散型Ｘ線分析）を用いて測定した。試験番号１〜５、及び、試験番号８のＣｕ−Ｓｎ−Ｚｎ合金めっき皮膜中の化学組成は、Ｃｕ含有量：５５質量％、Ｓｎ含有量：３５質量％、Ｚｎ含有量：１０質量％であった。試験番号６のＣｕ−Ｓｎ合金めっき皮膜の化学組成は、Ｃｕ含有量：５５質量％、Ｓｎ含有量：４５質量％であった。試験番号７のＣｕめっき皮膜の化学組成は、Ｃｕ含有量：１００質量％であった。【００６５】
［不めっき部判定試験］
各試験番号の条件で形成されためっき皮膜において、不めっき部（局所的にめっき皮膜が形成されておらず、鋼材の表面が露出している部分）が発生したか否かを、目視により判定した。具体的には、各試験番号のめっき皮膜を目視で観察し、「焦げ」の有無を確認した。表１に判定結果を示す。「Ｅ」（Ｅｘｃｅｌｌｅｎｔ）は、焦げが確認されず、めっき皮膜が均一に形成されたことを意味する。「ＮＡ」（Ｎｏｔ  Ａｃｃｅｐｔａｂｌｅ）は、めっき皮膜中に「焦げ」が確認されたことを意味する。【００６６】
［耐焼付き性評価試験］
各試験番号の条件でめっき皮膜を形成されたボックスの接触表面に対して、次の方法により潤滑被膜を形成した。潤滑剤にはグリーンドープを使用し、具体的には、Ｂｅｓｔｏｌｉｆｅ  Ｃｏｒｐｏｒａｔｉｏｎ社製の商品名：Ｂｅｓｔｏｌｉｆｅ  “３０１０”ＮＭ  ＳＰＥＣＩＡＬを使用した。潤滑被膜の厚さは１００μｍであった。【００６７】
各試験番号の条件でめっき皮膜を形成されたボックスと、めっき処理されていないピンとを用いて、ねじ締め（メイクアップ）とねじ戻し（ブレイクアウト）とを繰り返し実施した。試験は常温（２５℃）で実施した。ねじ締め時及びねじ戻し時のトルクは４９３５１．８Ｎ・ｍ（３６４００ｆｔ・ｌｂｓ）であった。１回のねじ締め及びねじ戻しを実施した後、ボックスを溶剤で洗浄して、潤滑被膜を除去した。潤滑被膜が除去されたボックスの接触表面を目視観察し、焼付きの発生有無を調査した。ねじ締め及びねじ戻しを最大で１０回繰り返し、焼付きが初めて観察された回数Ｎから１引いた回数（つまり、Ｎ−１回、以下、この回数をＭ＆Ｂ回数という）を耐焼付き性の評価指標とした。Ｍ＆Ｂ回数が「１０」である場合、ねじ締め及びねじ戻しを１０回繰り返した後であっても、焼付きが観察されなかったことを意味する。試験結果を表１に示す。【００６８】
［隙間腐食試験］
炭素鋼からなる（ＪＩＳ  Ｇ３１４１（２０１１）に定義されたＳＰＣＣに相当）板材を準備した。板材から、複数の試験片を採取した。試験片に対して、各試験番号のめっき液を利用して上述の条件で電気めっきを実施して、表１に示すめっき皮膜を表面に有するめっき試験片を準備した。【００６９】
板材から採取された試験片のうち、電気めっき処理されていない試験片（以下、非めっき試験片という）と各試験番号のめっき試験片とを接触させたまま、両者をボルトで固定して、固定試験片を作製した。固定されためっき試験片と非めっき試験片との接触面は５０ｍｍ×５０ｍｍであった。【００７０】
固定試験片を用いて隙間腐食試験を実施した。２０質量％のＮａＣｌを含有する沸騰水に、固定試験片を１ヶ月（３１日）浸漬した。１ヶ月後に固定試験片を取り出し、非めっき試験片の表面のうち、めっき試験片と接触していた表面での最大腐食深さを測定した。【００７１】
測定結果を表１に示す。表中の「Ｅ」（Ｅｘｃｅｌｌｅｎｔ）は、最大腐食深さが１μｍ未満であったことを意味する。「Ｇ」（Ｇｏｏｄ）は最大腐食深さが１〜５μｍ未満であったことを意味する。「Ａ」（Ａｃｃｅｐｔａｂｌｅ）は最大腐食深さが５〜１０μｍ未満であったことを意味する。「ＮＡ」（Ｎｏｔ  Ａｃｃｅｐｔａｂｌｅ）は最大腐食深さが１０μｍ以上であったことを意味する。【００７２】
［暴露腐食試験］
上記隙間腐食試験で使用したものと同じめっき試験片を準備した。試験片の表面のうち、めっき皮膜が形成された表面（観察面という）は５０ｍｍ×５０ｍｍであった。各めっき試験片に対して、ＪＩＳ  Ｚ２３７１（２０００）に準拠した塩水噴霧試験を、２４時間実施した。試験後の観察面において、錆（点錆）が発生した部分の面積を求めた。試験結果を表１に示す。表１中の「Ｅ」は、観察面全面に錆が発生しなかったことを意味する。「Ｇ」は、観察面における錆の発生した面積率が５％未満であったことを意味する。「Ａ」は、観察面における錆の発生した面積率が５％〜２０％未満であったことを意味する。「ＮＡ」は、観察面における錆の発生した面積率が２０％以上であったことを意味する。【００７３】
［試験結果］
表１を参照して、試験番号１〜３は、めっき液の基本組成及び添加剤の両方が本願の範囲内であった。そのため、形成されたＣｕ−Ｓｎ−Ｚｎ合金めっき皮膜は均一に形成され、焦げは発生しなかった。さらに、Ｍ＆Ｂ回数はいずれも１０回であり、優れた耐焼付き性を示した。さらに、これらの試験番号のめっき皮膜では優れた耐隙間腐食性及び耐暴露腐食性が得られた。【００７４】
一方、試験番号４のめっき液は、めっき液の基本組成は適切であったものの、添加剤である硫黄含有化合物を含有しなかった。そのため、Ｍ＆Ｂ回数は４回未満とめっき皮膜の耐焼付き性は低かった。さらに、めっき皮膜に焦げが観察された。これは、不めっき部の発生を示していると考えられる。【００７５】
試験番号５のめっき液は、めっき液の基本組成は適切であったものの、添加剤である硫黄含有化合物の含有量が高すぎた。そのため、Ｍ＆Ｂ回数も４回未満と低く、耐焼付き性が低かった。さらに、めっき皮膜に焦げが観察された。これは、不めっき部の発生を示していると考えられる。【００７６】
試験番号６のめっき液で形成された皮膜は、Ｃｕ−Ｓｎ合金めっき皮膜であった。そのため、耐隙間腐食性及び耐暴露腐食性が低かった。【００７７】
試験番号７のめっき液で形成された皮膜は、Ｃｕめっき皮膜であった。そのため、Ｍ＆Ｂ回数も４回未満と低く、耐焼付き性が低かった。【００７８】
試験番号８のめっき液では、シアン化合物を含有しためっき液を使用した。この場合、Ｃｕ−Ｓｎ−Ｚｎ合金めっき皮膜が均一に形成された。しかしながら、このめっき液で形成されたＣｕ−Ｓｎ−Ｚｎ合金めっき皮膜では、耐暴露腐食性が低かった。めっき液がシアン化合物を含有したため、電気めっき処理中に多数の水素が発生し、その結果、めっき皮膜内に多数のポロシティが形成されたためと考えられる。【００７９】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【国際調査報告】
2015174095.tif 000003
2015174095.tif 000004
2015174095.tif 000005
2015174095.tif 000006